(57)【要約】【課題】防湿性能に優れ、Ｘ線撮影画像の解像度が低下しないデジタルＸ線撮影用放射線変換シートおよびデジタルＸ線撮影装置を提供する。【解決手段】少なくとも、Ｘ線透過性基板、前記基板上に形成されたハロゲン化アルカリ蛍光体層、および前記蛍光体層上に形成された防湿保護層からなるデジタルＸ線撮影用放射線変換シートにおいて、該防湿保護層を含フッ素化合物不飽和炭化水素モノマーのプラズマ重合膜から形成する。好ましくは、Ｘ線透過性基板はアモルファスカーボン基板であり、ハロゲン化アルカリ蛍光体はＣｓＩＴｌから構成され、防湿保護層はＣ２Ｆ３ＨまたはＣ２Ｆ２Ｈ２のプラズマ重合膜である。この防湿保護層の厚さは０．２μｍである。【選択図】図１
2004037420.tif 000002
【特許請求の範囲】
【請求項１】
少なくとも、Ｘ線透過性基板、前記基板上に形成されたハロゲン化アルカリ蛍光体層、および前記蛍光体層上に形成された防湿保護層からなるデジタルＸ線撮影用放射線変換シートにおいて、該防湿保護層が含フッ素化合物不飽和炭化水素モノマーのプラズマ重合膜から形成されていることを特徴とするデジタルＸ線撮影用放射線変換シート。
【請求項２】
該含フッ素化合物不飽和炭化水素モノマーの炭素数が２〜５である請求項１のデジタルＸ線撮影用放射線変換シート。
【請求項３】
少なくとも、センサ基板、前記センサ基板上に形成された光電変換素子、前記光電変換素子上に形成されたハロゲン化アルカリ蛍光体層、および前記蛍光体層上に形成された防湿保護層からなるデジタルＸ線撮影装置において、該防湿保護層が含フッ素化合物不飽和炭化水素モノマーのプラズマ重合膜から形成されていることを特徴とするデジタルＸ線撮影装置。
【請求項４】
該含フッ素化合物不飽和炭化水素モノマーの炭素数が２〜５である請求項３のデジタルＸ線撮影装置。
【発明の詳細な説明】
【０００１】
【発明の属する技術分野】
本発明は、デジタルＸ線撮影用放射線変換シートおよびデジタルＸ線撮影装置に関する。
【０００２】
【従来の技術】
Ｘ線による人体の透過検査を行なうＸ線診断において、従来から使用されてきた、増感紙とフィルムの組合せを使用する増感紙−フィルム系によるＸ線写真撮影法にかわって、新しい放射線撮影法である蛍光体と光電変換素子とを用いたデジタルラジオグラフィによるデジタルＸ線撮影装置が開発商品化されてきた。デジタルラジオグラフィに用いる放射線エネルギーを光に変換する材料として、ハロゲン化アルカリを用いた蛍光体が知られている。光電変換素子の表面に蛍光体を形成する方法は、２種に大別され、知られている。
【０００３】
構成Ａ：光電変換素子の表面に直接または保護層を介して蛍光体を溶媒塗布、または真空蒸着法によって直接形成する方法。
【０００４】
構成Ｂ：光電変換素子の表面に直接または保護層を介し、接着剤を用いて蛍光体パネルを貼りあわせる方法。
【０００５】
さらにハロゲン化アルカリを用いた蛍光体は、保存耐久、長期使用において、空気中の水分によってハロゲン化アルカリが潮解し、Ｘ線画像の解像度が低下することが問題となっている。
【０００６】
上記構成Ａにおいて、蛍光体材料の潮解を防止するために、光電変換素子の表面に形成された蛍光体の材料、または光電変換素子パネルと蛍光体材料の全面を防湿保護層で覆うことが開示されている（特願平１０−５３５５６６号、特開平０５−１９６７４２号公報）。
【０００７】
防湿保護層の材料として、ポリパラキシリレン、金属材料、シリコーンポッテイング材が開示されている。一方、特開平０５−１９６７４２号公報では、防湿バリヤー層と蛍光体（シンチレーター）の間に、薄膜層を設けている。薄膜層は、防湿バリヤー層と蛍光体（シンチレーター）との密着性を向上させるために存在する。薄膜層の材料として、ポリパラキシリレン、オルガノポリシロキサンーポリカーボネートなどの有機材料が開示されている。
【０００８】
上記構成Ｂにおいて、蛍光体材料の潮解を防止するために蛍光体パネルの全面を防湿保護層で覆った発明が開示されている（特開２０００−３５６６７９号公報）。
【０００９】
防湿保護層の材料として、パラキシリレンなどの透明膜が開示されている。
【００１０】
パラキシリレン膜の水蒸気透過率は
５×１０−１１　ｇ・ｃｍ／ｃｍ２・ｃｍＨｇ・ｓｅｃ
以上である。
【００１１】
構成Ａ：光電変換素子の表面に直接または保護層を介して蛍光体を溶媒塗布、真空蒸着法によって直接形成し、次に蛍光体表面に防湿保護層／光反射層を形成したデジタルＸ線撮影装置において、下記（１）の問題が発生した。
【００１２】
構成Ｂ：Ｘ線を透過する基板表面に蛍光体層を形成してなる蛍光体パネルの　少なくとも蛍光体の表面にパラキシリレンからなる防湿保護層を形成した蛍光体パネルを光電変換素子の表面に貼り合わせたデジタルＸ線撮影装置おいても下記（１）の問題が発生した。
【００１３】
【発明が解決しようとする課題】
（１）ＣｓＩＴｌなどのハロゲン化アルカリ蛍光体に対して、ポリパラキシリレン膜では十分な水分バリヤー性を持たすことができない。長期保存ではＣｓＩＴｌの潮解が認められる。
【００１４】
（１）の問題を解決するために、従来知られている防湿保護層の防湿効果を大きくするために、該パラキシリレン膜の膜厚を厚くすることが考えられる。しかしながら防湿保護層の膜厚を厚くすると比例的にＸ線撮影画像の解像度（ＣＴＦ）が低下する問題が新たに発生した。
【００１５】
【課題を解決するための手段】
従って、少なくとも、Ｘ線透過性基板、前記基板上に形成されたハロゲン化アルカリ蛍光体層、および前記蛍光体層上に形成された防湿保護層からなるデジタルＸ線撮影用放射線変換シートにおいて、該防湿保護層が含フッ素化合物不飽和炭化水素モノマーのプラズマ重合膜から形成されている。
【００１６】
また、少なくとも、センサ基板、前記センサ基板上に形成された光電変換素子、前記光電変換素子上に形成されたハロゲン化アルカリ蛍光体層、および前記蛍光体層上に形成された防湿保護層からなるデジタルＸ線撮影装置において、該防湿保護層が含フッ素化合物不飽和炭化水素モノマーのプラズマ重合膜から形成されている。
【００１７】
【発明の実施の形態】
図１は本発明のデジタルＸ線撮影用放射線変換シート（蛍光体パネル）の概要を示す図である。
【００１８】
Ｘ線透過性基板１上にハロゲン化アルカリと発光付活剤からなる蛍光体層２が形成されている。蛍光体層２表面に、含フッ素化合物不飽和炭化水素モノマーのプラズマ重合膜（防湿保護層３）が形成されている。含フッ素化合物不飽和炭化水素モノマーのプラズマ重合膜の水蒸気透過率が４×１０−１１（ｇ・ｃｍ／ｃｍ２・ｃｍＨｇ・ｓｅｃ）以下であることが好ましい。さらに好ましくは、水蒸気透過率が２×１０−１１（ｇ・ｃｍ／ｃｍ２・ｃｍＨｇ・ｓｅｃ）以下であることが好ましい。
水蒸気透過率を小さくすることで、保護層の膜厚を薄くすることが可能となり本発明の蛍光体層を用いたデジタルＸ線撮影装置の解像度は従来の防湿保護膜を用いて製品より向上させることが可能となる。
【００１９】
含フッ素化合物不飽和炭化水素モノマーとしては、Ｃ２Ｆ３Ｈ、Ｃ２Ｆ２Ｈ２、Ｃ２Ｆ３Ｃｌ、Ｃ２Ｆ２Ｃｌ２、ＣＦ３ＣＦＣＦＣＦ３、ＣＦ２ＣＦＣＦＣＦ２、ＣＦ３ＣＣＣＦ３などの化合物が使用できる。特にＣ２Ｆ３Ｈ、Ｃ２Ｆ２Ｈ２などの水素とフッ素を有する含フッ素化合物不飽和炭化水素モノマーが水蒸気透過率をさらに低くできた。
【００２０】
プラズマ重合膜は、有機モノマーが低温プラズマ中で励起し、ハロゲン化アルカリ蛍光体層２の表面で重合し、高分子化した被膜である。
【００２１】
【実施例】
実施例１
図１に実施例１の概要を示す。
【００２２】
厚さ１ｍｍのＸ線透過性基板（アモルファスカーボン基板）１の表面にＣｓＩＴｌからなるハロゲン化アルカリ蛍光体層２（厚さ４５０μｍ）を蒸着によって形成したのち、２５０℃、２時間の条件で熱処理し、該蛍光体層２の中の発光付活剤Ｔｌを活性化した。
【００２３】
次に、蛍光体層２が形成された該基板１を、平行平板電極からなるプラズマ重合装置の一方の電極にセットし、真空状態に保った。
【００２４】
重合装置内の系内圧力：０．１ｔｏｒｒ
モノマーガス：Ｃ２Ｆ３Ｈ
モノマーガス流量　　　　　　　　　５０ＳＣＣＭ
高周波電源パワー　　　　　　　　　５０Ｗ
放電時間　　　　　　　　　　　　　１０分間
でプラズマ重合することによって、水分透過率２×１０−１２（ｇ・ｃｍ／ｃｍ２・ｃｍＨｇ・ｓｅｃ）の防湿保護層を積層しデジタルＸ線撮影用放射線変換シート（蛍光体パネル７）が完成した。防湿保護層の厚さは２０００オングストローム＝０．２μｍであった。
【００２５】
この変換シートを温度４０℃、湿度９０％の雰囲気に１００時間放置してもＣｓＩＴｌの潮解は認められなかった。
【００２６】
この変換シートは、接着剤層４を介して、センサ基板５上の光電変換素子６に接合された。
【００２７】
実施例２
図２に実施例２の概要を示す。
【００２８】
センサ基板（ガラス基板）５に光電変換素子６を形成した。光電変換素子６の表面にＣｓＩＴｌからなる柱状蛍光体層２（柱状直径：６〜１０μｍ、厚さ：５００μｍ）を蒸着し、次に実施例１のプラズマ重合膜を厚さ２０００オングストローム形成し、防湿保護層（ポリイミド保護層：厚さ５μｍ）とした。次にその上にアルミニウムからなる反射層（不図示）を形成し、デジタルＸ線撮影装置を作製した。
【００２９】
実施例３
実施例１のモノマーガスをＣＦ２ＣＦＣＦＣＦ２に変更しても同様の防湿保護層を得ることができた。
【００３０】
実施例から以下の事項が判明した。
【００３１】
本発明のデジタルＸ線撮影用放射線変換シートを温度４０℃、湿度９０％の雰囲気に１００時間放置してもＣｓＩＴｌの潮解は認められなかった。
【００３２】
本発明のデジタルＸ線撮影用放射線変換シートにおいて、防湿保護層の厚さが０．２μｍと薄いために、防湿保護層が原因となる解像度ＣＴＦの劣化は観察されなかった。
【００３３】
従来のパラキシリレンの防湿保護層は本発明の保護層と同レベルの防湿機能を持つためには膜厚が２〜４μｍ必要であり、解像度ＣＴＦの劣化が認められた。
【００３４】
【発明の効果】
本発明によれば、防湿性能に優れ、Ｘ線撮影画像の解像度が低下しないデジタルＸ線撮影用放射線変換シートおよびデジタルＸ線撮影装置が提供される。
【図面の簡単な説明】
【図１】デジタルＸ線撮影用放射線変換シート（蛍光体パネル）の概要を示す図である。
【図２】デジタルＸ線撮影装置の概要を示す図である。
【符号の説明】
１　　Ｘ線透過性基板
２　　ハロゲン化アルカリ蛍光体層
３　　防湿保護層
４　　接着剤層
５　　センサ基板
６　　光電変換素子
７　　蛍光体パネル
【図１】
2004037420.tif 000003
【図２】
2004037420.tif 000004